(57)【要約】  本発明は、主鎖および／または側鎖にシアノ基を有する含フッ素エラストマーおよび無機窒化物粒子を含む硬化性組成物、または、特定の架橋剤、該架橋剤と架橋反応可能な架橋部位を有する含フッ素エラストマー、ならびに無機窒化物粒子からなる硬化性組成物を提供する。また、該硬化性組成物を硬化させて得られる成形品を提供する。さらに、該硬化性組成物を一次加硫する工程、一次加硫後に二次加硫する工程からなる成形品の製造方法を提供する。主鎖および／または側鎖にシアノ基を有する含フッ素エラストマーおよび無機窒化物粒子からなる硬化性組成物であって、該無機窒化物粒子が含フッ素エラストマー１００重量部に対して０．１〜２０重量部含有することを特徴とする硬化性組成物である。また、オキサゾール架橋剤、イミダゾール架橋剤およびチアゾール架橋剤からなる群から選ばれる１種以上の架橋剤、該架橋剤と架橋反応可能な架橋部位を有する含フッ素エラストマー、ならびに無機窒化物粒子からなる硬化性組成物である。【特許請求の範囲】
【請求項１】
主鎖および／または側鎖にシアノ基を有する含フッ素エラストマーおよび無機窒化物粒子からなり、該無機窒化物粒子を含フッ素エラストマー１００重量部に対して０．１〜２０重量部含有することを特徴とする硬化性組成物。
【請求項２】
オキサゾール架橋剤、イミダゾール架橋剤およびチアゾール架橋剤からなる群から選ばれる１種以上の架橋剤、該架橋剤と架橋反応可能な架橋部位を有する含フッ素エラストマー、ならびに無機窒化物粒子からなる硬化性組成物。
【請求項３】
架橋剤が、一般式（１）：
【化１】
2007013397.tif 000018
（式中、Ｒ1は、同じかまたは異なり、−ＮＨ2、−ＮＨＲ2、−ＯＨまたは−ＳＨであり、Ｒ2は、フッ素原子または１価の有機基である）で示される架橋性反応基を少なくとも２個含む化合物、一般式（２）：
【化２】
2007013397.tif 000019
で示される化合物、一般式（３）：
【化３】
2007013397.tif 000020
（式中、Ｒf1は炭素数１〜１０のパーフルオロアルキレン基）で示される化合物、および一般式（４）：
【化４】
2007013397.tif 000021
（式中、ｎは１〜１０の整数）で示される化合物からなる群から選択される少なくとも１つの化合物を含む請求の範囲第２項記載の硬化性組成物。
【請求項４】
無機窒化物粒子が、窒化ケイ素粒子である請求の範囲第１項〜第３項のいずれかに記載の硬化性組成物。
【請求項５】
請求の範囲第１項〜第４項のいずれかに記載された硬化性組成物を一次加硫する工程、一次加硫後に二次加硫する工程からなる成形品の製造方法。
【請求項６】
一次加硫の温度が１５０〜２００℃で、二次加硫の温度が２５０〜３２０℃である請求の範囲第５項記載の成形品の製造方法。
【請求項７】
請求の範囲第１項〜第４項のいずれかに記載された硬化性組成物を硬化させて得られる成形品。
【発明の詳細な説明】
【技術分野】
【０００１】
本発明は、主鎖および／または側鎖にシアノ基を有する含フッ素エラストマーおよび無機窒化物粒子からなる硬化性組成物、または、特定の架橋剤、該架橋剤と架橋反応可能な架橋部位を有する含フッ素エラストマー、ならびに無機窒化物粒子からなる硬化性組成物に関する。また、該硬化性組成物を硬化させて得られる成形品に関する。さらに、該硬化性組成物を一次加硫する工程、一次加硫後に二次加硫する工程からなる成形品の製造方法に関する。
【背景技術】
【０００２】
含フッ素エラストマーは、その卓越した耐熱性、耐薬品性、耐溶剤性、耐燃料油性などから、自動車工業、半導体工業、化学工業などの分野において、Ｏ−リング、ホース、ステムシール、シャフトシール、ダイヤフラム等の形状に成形されて広く使用されている。【０００３】
しかし、技術の進歩に伴い要求される特性はさらに厳しくなり、航空宇宙分野や半導体製造装置分野、化学プラント分野、自動車工業においても、２００℃を越える、より高温環境下におけるシール性が要求されており、従来用いられているパーオキサイド架橋やポリオール架橋により得られる成形品やシール材では要求に充分に応えるのが困難である。【０００４】
このような問題に鑑みて、架橋系を工夫することにより、高温環境下での要求特性を向上させる試みが提案されている。たとえば、末端にシアノ基を有するパーフルオロエラストマーと、窒素含有求核性化合物からなる硬化性組成物や、さらに硬化剤として有機スズ化合物を含む硬化性組成物（たとえば、特表２００４−５００４５９号公報参照）が知られている。しかし、前者の場合は、硬化剤の毒性や刺激臭が懸念されるものであり、さらに成形品への着色があるという問題を有するものであり、後者は、トリアジン架橋する際に触媒として用いているスズは毒性が高いという問題がある。【０００５】
また、シアノ基含有パーフルオロエラストマーに充分な時間にわたってアンモニアを暴露して硬化させる方法（たとえば、特開２００３−５３１２２２号公報参照）が知られている。しかし、この方法では、アンモニアを気体で暴露するため、厚みのある成形品を均一に安定して硬化させることが難しいなどの問題を有するものである。
【発明の開示】
【０００６】
本発明は、主鎖および／または側鎖にシアノ基を有する含フッ素エラストマーおよび無機窒化物粒子を含む硬化性組成物、または、特定の架橋剤、該架橋剤と架橋反応可能な架橋部位を有する含フッ素エラストマー、ならびに無機窒化物粒子からなる硬化性組成物を提供する。また、該硬化性組成物を硬化させて得られる成形品を提供する。さらに、該硬化性組成物を一次加硫する工程、一次加硫後に二次加硫する工程からなる成形品の製造方法を提供する。
【０００７】
すなわち、本発明は、主鎖および／または側鎖にシアノ基を有する含フッ素エラストマーおよび無機窒化物粒子からなり、該無機窒化物粒子を含フッ素エラストマー１００重量部に対して０．１〜２０重量部含有することを特徴とする硬化性組成物に関する。
【０００８】
また、本発明は、オキサゾール架橋剤、イミダゾール架橋剤およびチアゾール架橋剤からなる群から選ばれる１種以上の架橋剤、該架橋剤と架橋反応可能な架橋部位を有する含フッ素エラストマー、ならびに無機窒化物粒子からなる硬化性組成物に関する。
【０００９】
架橋剤が、一般式（１）：
【化１】
2007013397.tif 000002
（式中、Ｒ1は、同じかまたは異なり、−ＮＨ2、−ＮＨＲ2、−ＯＨまたは−ＳＨであり、Ｒ2は、フッ素原子または１価の有機基である）で示される架橋性反応基を少なくとも２個含む化合物、一般式（２）：
【化２】
2007013397.tif 000003
で示される化合物、一般式（３）：
【化３】
2007013397.tif 000004
（式中、Ｒf1は炭素数１〜１０のパーフルオロアルキレン基）で示される化合物、および一般式（４）：
【化４】
2007013397.tif 000005
（式中、ｎは１〜１０の整数）で示される化合物からなる群から選択される少なくとも１つの化合物であることが好ましい。
【００１０】
無機窒化物粒子が、窒化ケイ素粒子であることが好ましい。
【００１１】
また、本発明は、前記硬化性組成物を一次加硫する工程、一次加硫後に二次加硫する工程からなる成形品の製造方法に関する。
【００１２】
一次加硫の温度が１５０〜２００℃で、二次加硫の温度が２５０〜３２０℃である請求項５記載の成形品の製造方法。
【００１３】
さらに、本発明は、前記硬化性組成物を硬化させて得られる成形品に関する。
【発明を実施するための最良の形態】
【００１４】
本発明は、主鎖および／または側鎖にシアノ基を有する含フッ素エラストマーおよび無機窒化物粒子からなり、該無機窒化物粒子を含フッ素エラストマー１００重量部に対して０．１〜２０重量部含有することを特徴とする硬化性組成物に関する。【００１５】
本発明で用いる含フッ素エラストマーとしては、主鎖および／または側鎖にシアノ基（−ＣＮ基）を有するものであればよく、特に限定されないものである。【００１６】
本発明で用いる含フッ素エラストマーは、含有される無機窒化物粒子が作用し、シアノ基が環化三量化によりトリアジン環を形成して架橋することができるものであり、成形品にすぐれた圧縮永久歪みおよび耐熱性を付与できる。【００１７】
含フッ素エラストマーとしては、たとえば、パーフルオロフッ素ゴムおよび非パーフルオロフッ素ゴムがあげられる。なお、パーフルオロフッ素ゴムとは、その構成単位のうち、９０モル％以上がパーフルオロモノマーからなるものをいう。【００１８】
パーフルオロフッ素ゴムとしては、テトラフルオロエチレン／パーフルオロ（アルキルビニルエーテル）／架橋部位を与える単量体からなるものなどがあげられる。テトラフルオロエチレン／パーフルオロ（アルキルビニルエーテル）の組成は、５０〜９０／１０〜５０モル％であることが好ましく、より好ましくは、５０〜８０／２０〜５０モル％であり、さらに好ましくは、５５〜７５／２５〜４５モル％である。また、架橋部位を与える単量体は、良好な架橋特性および耐熱性の観点から、テトラフルオロエチレンとパーフルオロ（アルキルビニルエーテル）の合計量に対して、０.１〜５モル％であることが好ましく、０.３〜３モル％であることがより好ましい。【００１９】
この場合のパーフルオロ（アルキルビニルエーテル）としては、たとえばパーフルオロ（メチルビニルエーテル）、パーフルオロ（プロピルビニルエーテル）などがあげられ、これらをそれぞれ単独で、または任意に組合わせて用いることができる。【００２０】
架橋部位を与える単量体としては、たとえば、
一般式（５）〜（２１）：
ＣＹ12＝ＣＹ1（ＣＦ2）n−Ｘ1                                （５）
（式中、Ｙ1は水素原子またはフッ素原子、ｎは１〜８の整数である）
ＣＦ2＝ＣＦＣＦ2Ｒf2−Ｘ1                                    （６）
（式中、
【化５】
2007013397.tif 000006
であり、ｎは０〜５の整数である）
ＣＦ2＝ＣＦＣＦ2（ＯＣＦ（ＣＦ3）ＣＦ2）m
（ＯＣＨ2ＣＦ2ＣＦ2）nＯＣＨ2ＣＦ2−Ｘ1    （７）
（式中、ｍは０〜５の整数、ｎは０〜５の整数である）
ＣＦ2＝ＣＦＣＦ2（ＯＣＨ2ＣＦ2ＣＦ2）m
（ＯＣＦ（ＣＦ3）ＣＦ2）nＯＣＦ（ＣＦ3）−Ｘ1  （８）
（式中、ｍは０〜５の整数、ｎは０〜５の整数である）
ＣＦ2＝ＣＦ（ＯＣＦ2ＣＦ（ＣＦ3））mＯ（ＣＦ2）n−Ｘ1                  （９）
（式中、ｍは０〜５の整数、ｎは１〜８の整数である）
ＣＦ2＝ＣＦ（ＯＣＦ2ＣＦ（ＣＦ3））m−Ｘ1                              （１０）
（式中、ｍは１〜５の整数）
ＣＦ2＝ＣＦＯＣＦ2（ＣＦ（ＣＦ3）ＯＣＦ2）nＣＦ（−Ｘ1）ＣＦ3          （１１）
（式中、ｎは１〜４の整数）
ＣＦ2＝ＣＦＯ（ＣＦ2）nＯＣＦ（ＣＦ3）−Ｘ1                            （１２）
（式中、ｎは２〜５の整数）
ＣＦ2＝ＣＦＯ（ＣＦ2）n−（Ｃ6Ｈ4）−Ｘ1                               （１３）
（式中、ｎは１〜６の整数）
ＣＦ2＝ＣＦ（ＯＣＦ2ＣＦ（ＣＦ3））nＯＣＦ2ＣＦ（ＣＦ3）−Ｘ1          （１４）
（式中、ｎは１〜２の整数）
ＣＨ2＝ＣＦＣＦ2Ｏ（ＣＦ（ＣＦ3）ＣＦ2Ｏ）nＣＦ（ＣＦ3）−Ｘ1          （１５）
（式中、ｎは０〜５の整数）、
ＣＦ2＝ＣＦＯ（ＣＦ2ＣＦ（ＣＦ3）Ｏ）m（ＣＦ2）n−Ｘ1                  （１６）
（式中、ｍは０〜５の整数、ｎは１〜３の整数である）
ＣＨ2＝ＣＦＣＦ2ＯＣＦ（ＣＦ3）ＯＣＦ（ＣＦ3）−Ｘ1                    （１７）
ＣＨ2＝ＣＦＣＦ2ＯＣＨ2ＣＦ2−Ｘ1                                      （１８）
ＣＦ2＝ＣＦＯ（ＣＦ2ＣＦ（ＣＦ3）Ｏ）mＣＦ2ＣＦ（ＣＦ3）−Ｘ1          （１９）
（式中、ｍは０以上の整数である）
ＣＦ2＝ＣＦＯＣＦ（ＣＦ3）ＣＦ2Ｏ（ＣＦ2）n−Ｘ1                        （２０）
（式中、ｎは１以上の整数）
ＣＦ2＝ＣＦＯＣＦ2ＯＣＦ2ＣＦ（ＣＦ3）ＯＣＦ2−Ｘ1                      （２１）
（一般式（５）〜（２１）中、Ｘ1は、シアノ基（−ＣＮ基）である）で表される単量体などがあげられ、これらをそれぞれ単独で、または任意に組合わせて用いることができる。【００２１】
上記の中でも、一般式（９）または（１６）が好ましく、ＣＦ2＝ＣＦＯＣＦ2ＣＦ（ＣＦ3）ＯＣＦ2ＣＦ2ＣＮがより好ましい。【００２２】
一般式（５）〜（２１）で表される単量体がシアノ基を有するので、そのシアノ基が環化三量化反応してトリアジン架橋が進行する。【００２３】
これらのパーフルオロフッ素ゴムは、常法により製造することができる。【００２４】
かかるパーフルオロフッ素ゴムの具体例としては、国際公開第９７／２４３８１号パンフレット、特公昭６１−５７３２４号公報、特公平４−８１６０８号公報、特公平５−１３９６１号公報などに記載されているフッ素ゴムなどがあげられる。【００２５】
非パーフルオロフッ素ゴムとしては、ビニリデンフルオライド（ＶｄＦ）系フッ素ゴム、テトラフルオロエチレン（ＴＦＥ）／プロピレン系フッ素ゴム、テトラフルオロエチレン（ＴＦＥ）／プロピレン／ビニリデンフルオライド（ＶｄＦ）系フッ素ゴム、エチレン／ヘキサフルオロエチレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム、フルオロシリコーン系フッ素ゴム、またはフルオロホスファゼン系フッ素ゴムなどがあげられ、これらをそれぞれ単独で、または本発明の効果を損なわない範囲で任意に組合わせて用いることができる。【００２６】
ビニリデンフルオライド系フッ素ゴムとは、ビニリデンフルオライド４５〜８５モル％と、ビニリデンフルオライドと共重合可能な少なくとも１種の他の単量体５５〜１５モル％とからなる含フッ素共重合体をいう。好ましくは、ビニリデンフルオライド５０〜８０モル％と、ビニリデンフルオライドと共重合可能な少なくとも１種の他の単量体５０〜２０モル％とからなる含フッ素共重合体をいう。【００２７】
ビニリデンフルオライドと共重合可能な少なくとも１種の他の単量体としては、たとえばテトラフルオロエチレン（ＴＦＥ）、クロロトリフルオロエチレン（ＣＴＦＥ）、トリフルオロエチレン、ヘキサフルオロプロピレン（ＨＦＰ）、トリフルオロプロピレン、テトラフルオロプロピレン、ペンタフルオロプロピレン、トリフルオロブテン、テトラフルオロイソブテン、パーフルオロ（アルキルビニルエーテル）（ＰＡＶＥ）、フッ化ビニルなどの含フッ素単量体、エチレン、プロピレン、アルキルビニルエーテルなどの非フッ素単量体があげられる。これらをそれぞれ単独で、または、任意に組み合わせて用いることができる。これらのなかでも、テトラフルオロエチレン、ヘキサフルオロプロピレン、パーフルオロ（アルキルビニルエーテル）が好ましい。【００２８】
具体的なゴムとしては、ＶｄＦ−ＨＦＰ系ゴム、ＶｄＦ−ＨＦＰ−ＴＦＥ系ゴム、ＶｄＦ−ＣＴＦＥ系ゴム、ＶｄＦ−ＣＴＦＥ−ＴＦＥ系ゴムなどがあげられる。【００２９】
テトラフルオロエチレン／プロピレン系フッ素ゴムとは、テトラフルオロエチレン４５〜７０モル％、プロピレン５５〜３０モル％からなり、さらにテトラフルオロエチレンとプロピレンの合計量に対して、架橋部位を与える単量体０〜５モル％含有する含フッ素共重合体をいう。【００３０】
架橋部位を与える単量体としては、特開平４−５０５３４５号公報、特開平５−５０００７０号公報に記載されているようなシアノ基含有単量体や、上述の一般式（５）〜（２１）で表される単量体などがあげられる。【００３１】
これらの非パーフルオロフッ素ゴムは、常法により製造することができる。【００３２】
また、含フッ素エラストマーとして、エラストマー性含フッ素ポリマー鎖セグメントと非エラストマー性含フッ素ポリマー鎖セグメントからなる熱可塑性フッ素ゴムを用いてもよく、前記フッ素ゴムと熱可塑性フッ素ゴムからなるゴム組成物を用いてもよい。【００３３】
重合反応混合物から重合生成物を単離方法としては、酸処理により凝析する方法が、工程の簡略化の点から好ましい。または、重合混合物を酸処理し、その後凍結乾燥などの手段で重合生成物を単離してもよい。さらに超音波などによる凝析や機械力による凝析などの方法も採用できる。【００３４】
さらに、シアノ基の導入方法としては、国際公開第００／０５９５９号パンフレットに記載の方法も用いることができる。【００３５】
本発明の硬化性組成物は、無機窒化物粒子を含むものである。無機窒化物粒子としては、特に限定されるものではないが、窒化ケイ素（Ｓｉ3Ｎ4）、窒化リチウム、窒化チタン、窒化アルミニウム、窒化ホウ素、窒化バナジウム、窒化ジルコニウムなどがあげられる。これらの中でも、ナノサイズの微粒子が供給可能であること、半導体製造工程で嫌われる金属等を含んでいない点から、窒化ケイ素粒子であることが好ましい。また、これらの窒化物粒子は２種以上混合使用してもよい。【００３６】
無機窒化物粒子の粒径としては、特に限定されるものではないが、１０００ｎｍ以下であることが好ましく、３００ｎｍ以下であることがより好ましく、１００ｎｍ以下であることがさらに好ましい。下限値は特に限定されない。【００３７】
本発明で用いる無機窒化物粒子が存在することにより、含フッ素エラストマー中のシアノ基が環化三量化反応して、トリアジン架橋反応が進行するものである。【００３８】
無機窒化物粒子の添加量は、含フッ素エラストマー１００重量部に対して、０．１〜２０重量部であり、０．２〜５重量部であることが好ましく、０．２〜１重量部であることがより好ましい。無機窒化物粒子が、０．１重量部未満であると加硫密度が低くなるため、実用上、充分な耐熱性、耐薬品性を発現しない傾向があり、２０重量部をこえると、スコーチの懸念があり保存安定性が悪くなるという問題があり、かつ成形品の色目に透明感が無くなる傾向がある。【００３９】
また、本発明は、オキサゾール架橋剤、イミダゾール架橋剤およびチアゾール架橋剤からなる群から選ばれる１種以上の架橋剤、該架橋剤と架橋反応可能な架橋部位を有する含フッ素エラストマー、ならびに無機窒化物粒子からなる硬化性組成物に関する。【００４０】
オキサゾール架橋剤、イミダゾール架橋剤およびチアゾール架橋剤としては、一般式（１）：
【化６】
2007013397.tif 000007
（式中、Ｒ1は、同じかまたは異なり、−ＮＨ2、−ＮＨＲ2、−ＯＨまたは−ＳＨであり、Ｒ2は、フッ素原子または１価の有機基である）で示される架橋性反応基を少なくとも２個含む化合物、一般式（２）：
【化７】
2007013397.tif 000008
で示される化合物、一般式（３）：
【化８】
2007013397.tif 000009
（式中、Ｒf1は炭素数１〜１０のパーフルオロアルキレン基）で示される化合物、および一般式（４）：
【化９】
2007013397.tif 000010
（式中、ｎは１〜１０の整数）で示される化合物からなる群から選択される少なくとも１つの化合物であることが、耐熱性の点から好ましい。【００４１】
これらの架橋剤が、含フッ素エラストマーの架橋部位と反応することにより、オキサゾール環、イミダゾール環、チアゾール環を形成することができ、これらの中でも機械的強度、耐熱性、耐薬品性、耐寒性に優れ、特に耐熱性と耐寒性にバランスよく優れた架橋物を与えることができる点から、イミダゾール環を形成できる架橋剤であることが好ましい。【００４２】
これらのなかでも、架橋後の形態が、芳香族環により安定化されるために耐熱性が向上する点から、一般式（１）で示される架橋性反応基を少なくとも２個有する化合物が好ましい。【００４３】
一般式（１）で示される架橋性反応基を少なくとも２個有する化合物は、一般式（１）で示される架橋性反応基を２〜３個有することが好ましく、より好ましくは２個有するものである。一般式（１）で示される架橋性反応基が２個未満であると、架橋することができない。【００４４】
一般式（１）で示される架橋性反応基における置換基Ｒ2は、水素原子以外の１価の有機基またはフッ素原子である。Ｎ−Ｒ2結合は、Ｎ−Ｈ結合よりも耐酸化性が高いため好ましい。【００４５】
１価の有機基としては、限定されるものではないが、脂肪族炭化水素基、フェニル基またはベンジル基があげられる。具体的には、たとえば、Ｒ2の少なくとも１つが−ＣＨ3、−Ｃ2Ｈ5、−Ｃ3Ｈ7などの炭素数１〜１０、特に１〜６の低級アルキル基；−ＣＦ3、−Ｃ2Ｆ5、−ＣＨ2Ｆ、−ＣＨ2ＣＦ3、−ＣＨ2Ｃ2Ｆ5などの炭素数１〜１０、特に１〜６のフッ素原子含有低級アルキル基；フェニル基；ベンジル基；−Ｃ6Ｆ5、−ＣＨ2Ｃ6Ｆ5などのフッ素原子で１〜５個の水素原子が置換されたフェニル基またはベンジル基；−Ｃ6Ｈ5-n（ＣＦ3）n、−ＣＨ2Ｃ6Ｈ5-n（ＣＦ3）n（ｎは１〜５の整数）などの−ＣＦ3で１〜５個の水素原子が置換されたフェニル基またはベンジル基などがあげられる。【００４６】
これらのうち、耐熱性が特に優れており、架橋反応性が良好であり、さらに合成が比較的容易である点から、フェニル基、−ＣＨ3が好ましい。【００４７】
架橋剤としては、一般式（１）で示される架橋性反応基を２個有する一般式（２２）：
【化１０】
2007013397.tif 000011
（式中、Ｒ1は前記と同じ、Ｒ5は、−ＳＯ2−、−Ｏ−、−ＣＯ−、炭素数１〜６のアルキレン基、炭素数１〜１０のパーフルオロアルキレン基、単結合手、または
【化１１】
2007013397.tif 000012
で示される基である）で示される化合物が合成が容易な点から好ましい。【００４８】
炭素数１〜６のアルキレン基の好ましい具体例としては、メチレン基、エチレン基、プロピレン基、ブチレン基、ペンチレン基、ヘキシレン基などをあげることができ、炭素数１〜１０のパーフルオロアルキレン基としては、
【化１２】
2007013397.tif 000013
などがあげられる。なお、これらの化合物は、特公平２−５９１７７号公報、特開平８−１２０１４６号公報などで、ビスジアミノフェニル化合物の例示として知られているものである。【００４９】
これらの中でもより好ましい化合物としては、一般式（２３）：
【化１３】
2007013397.tif 000014
（式中、Ｒ6は、同じかまたは異なり、いずれも水素原子、炭素数１〜１０のアルキル基；フッ素原子を含有する炭素数１〜１０のアルキル基；フェニル基；ベンジル基；フッ素原子および／または−ＣＦ3で１〜５個の水素原子が置換されたフェニル基またはベンジル基である）で示される化合物である。【００５０】
具体例としては、限定的ではないが、たとえば、２，２−ビス（３，４−ジアミノフェニル）ヘキサフルオロプロパン、２，２−ビス［３−アミノ−４−（Ｎ−メチルアミノ）フェニル］ヘキサフルオロプロパン、２，２−ビス［３−アミノ−４−（Ｎ−エチルアミノ）フェニル］ヘキサフルオロプロパン、２，２−ビス［３−アミノ−４−（Ｎ−プロピルアミノ）フェニル］ヘキサフルオロプロパン、２，２−ビス［３−アミノ−４−（Ｎ−フェニルアミノ）フェニル］ヘキサフルオロプロパン、２，２−ビス［３−アミノ−４−（Ｎ−パーフルオロフェニルアミノ）フェニル］ヘキサフルオロプロパン、２，２−ビス［３−アミノ−４−（Ｎ−ベンジルアミノ）フェニル］ヘキサフルオロプロパンなどがあげられる。これらの中でも、耐熱性が優れており、架橋反応性が特に良好である点から、２，２−ビス（３，４−ジアミノフェニル）ヘキサフルオロプロパン、２，２−ビス［３−アミノ−４−（Ｎ−フェニルアミノ）フェニル］ヘキサフルオロプロパンがさらに好ましい。【００５１】
これらのビスアミドキシム系架橋剤、ビスアミドラゾン系架橋剤、ビスアミノフェノール系架橋剤、ビスアミノチオフェノール系架橋剤またはビスジアミノフェニル系架橋剤などは、含フッ素エラストマーが有するシアノ基、カルボキシル基およびアルコキシカルボニル基と反応し、オキサゾール環、チアゾール環、イミダゾール環を形成し、架橋物を与える。【００５２】
また、本発明においては、トリアジン架橋用触媒を併用することもできる。トリアジン架橋用触媒としては、テトラフェニルスズ、トリフェニルスズなどの有機スズ化合物があげられる。【００５３】
架橋剤および／またはトリアジン架橋用触媒の添加量は、含フッ素エラストマー１００重量部に対して、０．１〜２０重量部であることが好ましく、０．３〜１０重量部であることがより好ましい。架橋剤および／またはトリアジン架橋用触媒が、０．１重量部未満であると、実用上充分な機械的強度、耐熱性、耐薬品性が得られない傾向があり、２０重量部をこえると、架橋に多大な時間がかかる上、架橋物が硬く柔軟性が無くなる、また、片架橋を起こし、耐熱性、耐薬品性を劣化させる傾向がある。【００５４】
含フッ素エラストマーとしては、オキサゾール架橋剤、イミダゾール架橋剤およびチアゾール架橋剤からなる群から選ばれる１種以上の架橋剤と架橋反応可能な架橋部位を有する含フッ素エラストマーであればよく、特に限定されないものである。【００５５】
架橋反応可能な架橋部位としては、シアノ基、カルボキシル基、アルコキシカルボニル基などをあげることができ、これらの架橋部位と前記架橋剤が反応することにより、オキサゾール環、イミダゾール環、チアゾール環を形成することができるものである。【００５６】
含フッ素エラストマーとしては、たとえば、パーフルオロフッ素ゴムおよび非パーフルオロフッ素ゴムがあげられる。なお、パーフルオロフッ素ゴムとは、その構成単位のうち、９０モル％以上がパーフルオロモノマーからなるものをいう。【００５７】
パーフルオロフッ素ゴムとしては、テトラフルオロエチレン／パーフルオロ（アルキルビニルエーテル）／架橋部位を与える単量体からなるものなどがあげられる。テトラフルオロエチレン／パーフルオロ（アルキルビニルエーテル）の組成は、５０〜９０／１０〜５０モル％であることが好ましく、より好ましくは、５０〜８０／２０〜５０モル％であり、さらに好ましくは、５５〜７０／３０〜４５モル％である。また、架橋部位を与える単量体は、テトラフルオロエチレンとパーフルオロ（アルキルビニルエーテル）の合計量に対して、０〜５モル％であることが好ましく、０〜２モル％であることがより好ましい。これらの組成の範囲を外れると、ゴム弾性体としての性質が失われ、樹脂に近い性質となる傾向がある。【００５８】
この場合のパーフルオロ（アルキルビニルエーテル）としては、たとえばパーフルオロ（メチルビニルエーテル）、パーフルオロ（プロピルビニルエーテル）などがあげられ、これらをそれぞれ単独で、または任意に組合わせて用いることができる。【００５９】
架橋部位を与える単量体としては、たとえば、前記一般式（５）〜（２１）があげられる。ただし、これらの式のＸ1は、シアノ基（−ＣＮ基）以外にも、カルボキシル基（−ＣＯＯＨ基）またはアルコキシカルボニル基（−ＣＯＯＲ7基、Ｒ7は炭素数１〜１０のフッ素原子を含んでいてもよいアルキル基）であってよい。【００６０】
これらのパーフルオロフッ素ゴムは、常法により製造することができる。【００６１】
かかるパーフルオロフッ素ゴムの具体例としては、前記同様のものをあげることができる。【００６２】
非パーフルオロフッ素ゴムとしても、前記同様のものをあげることができる。ただし、非パーフルオロフッ素ゴムに架橋部位を与える単量体を含む場合、架橋部位を与える単量体としては、たとえば、特開平５−５０００７０号公報に記載されているようなシアノ基含有単量体、カルボキシル基含有単量体、アルコキシカルボニル基含有単量体、前記一般式（５）〜（２１）のＸ1が、シアノ基（−ＣＮ基）、カルボキシル基（−ＣＯＯＨ基）またはアルコキシカルボニル基（−ＣＯＯＲ7基、Ｒ7は炭素数１〜１０のフッ素原子を含んでいてもよいアルキル基）である単量体などがあげられる。【００６３】
これらの非パーフルオロフッ素ゴムは、常法により製造することができる。【００６４】
また、含フッ素エラストマーとして、エラストマー性含フッ素ポリマー鎖セグメントと非エラストマー性含フッ素ポリマー鎖セグメントからなる熱可塑性フッ素ゴムを用いてもよく、前記フッ素ゴムと熱可塑性フッ素ゴムからなるゴム組成物を用いてもよい。【００６５】
重合反応混合物から重合生成物を単離方法としては、酸処理により凝析する方法が、工程の簡略化の点から好ましい。または、重合混合物を酸処理し、その後凍結乾燥などの手段で重合生成物を単離してもよい。さらに超音波などによる凝析や機械力による凝析などの方法も採用できる。【００６６】
本発明で用いる含フッ素エラストマーは、重合生成物を酸処理することにより、重合生成物に存在しているカルボン酸の金属塩やアンモニウム塩などの基をカルボキシル基に変換することができる。酸処理法としては、たとえば塩酸、硫酸、硝酸などにより洗浄するか、これらの酸で重合反応後の混合物の系をｐＨ３以下にする方法が適当である。【００６７】
また、ヨウ素や臭素を含有する架橋性エラストマーを発煙硝酸により酸化してカルボキシル基を導入することもできる。【００６８】
さらに、シアノ基、カルボキシル基、アルコキシカルボニル基の導入方法としては、国際公開第００／０５９５９号パンフレットに記載の方法も用いることができる。【００６９】
また、無機窒化物粒子としては、前記同様のものがあげられる。【００７０】
無機窒化物粒子の添加量は、含フッ素エラストマー１００重量部に対して、０．０１〜１重量部であり、その下限は好ましくは０．０３重量部、より好ましくは０．０５重量部であり、その上限は好ましくは０．７重量部、より好ましくは０．５重量部である。【００７１】
前記２つの態様の硬化性組成物において、とくに高純度かつ非汚染性が要求されない分野では、必要に応じて硬化性組成物に配合される通常の添加物、たとえば充填剤、加工助剤、可塑剤、着色剤、安定剤、接着助剤などを配合することができ、前記のものとは異なる常用の架橋剤や架橋助剤を１種またはそれ以上配合してもよい。【００７２】
また、本発明は、前記硬化性組成物を一次加硫する工程、一次加硫後に二次加硫する工程からなる成形品の製造方法に関する。【００７３】
前記硬化性組成物の各成分を混合する手段としては、通常のエラストマー用加工機械、たとえば、オープンロール、バンバリーミキサー、ニーダーなどを用いて混合することにより調製することができる。この他、密閉式混合機を用いる方法によっても調製することができる。【００７４】
前記組成物から予備成形体を得る方法は通常の方法でよく、金型にて加熱圧縮する方法、加熱された金型に圧入する方法、押出機で押出し、押出後に一次加硫、最後に二次加硫の順で成形品を得ることができる。【００７５】
一次加硫条件としては、１５０〜２００℃で５〜１２０分間おこなうことが好ましく、１７０〜１９０℃で５〜６０分間おこなうことが好ましい。加硫手段としては、公知の加硫手段を用いれば良く、例えば、プレス架橋などをあげることができる。【００７６】
二次加硫条件としては、２５０〜３２０℃で２〜２４時間おこなうことが好ましく、２８０〜３１０℃で５〜２０時間おこなうことがより好ましい。加硫手段としては、公知の加硫手段を用いれば良く、例えば、オーブン架橋などをあげることができる。【００７７】
本発明の硬化性組成物を架橋成形して、本発明の成形品を得ることができる。本発明の成形品は、圧縮永久歪みに優れるものである。【００７８】
本発明の成形品は、以下に示すような様々な分野の各種成形品として有用である。【００７９】
半導体製造装置、液晶パネル製造装置、プラズマパネル製造装置、プラズマアドレス液晶パネル、フィールドエミッションディスプレイパネル、太陽電池基板等の半導体関連分野では、Ｏ（角）リング、パッキン、シール材、チューブ、ロール、コーティング、ライニング、ガスケット、ダイアフラム、ホース等があげられ、これらはＣＶＤ装置、ドライエッチング装置、ウェットエッチング装置、酸化拡散装置、スパッタリング装置、アッシング装置、洗浄装置、イオン注入装置、排気装置、薬液配管、ガス配管に用いることができる。具体的には、ゲートバルブのＯリング、シール材として、クォーツウィンドウのＯリング、シール材として、チャンバーのＯリング、シール材として、ゲートのＯリング、シール材として、ベルジャーのＯリング、シール材として、カップリングのＯリング、シール材として、ポンプのＯリング、シール材、ダイアフラムとして、半導体用ガス制御装置のＯリング、シール材として、レジスト現像液、剥離液用のＯリング、シール材として、ウェハー洗浄液用のホース、チューブとして、ウェハー搬送用のロールとして、レジスト現像液槽、剥離液槽のライニング、コーティングとして、ウェハー洗浄液槽のライニング、コーティングとしてまたはウェットエッチング槽のライニング、コーティングとして用いることができる。さらに、封止材・シーリング剤、光ファイバーの石英の被覆材、絶縁、防振、防水、防湿を目的とした電子部品、回路基盤のポッティング、コーティング、接着シール、磁気記憶装置用ガスケット、エポキシ等の封止材料の変性材、クリーンルーム・クリーン設備用シーラント等として用いられる。【００８０】
また、自動車分野、航空機分野、ロケット分野、船舶分野、プラント等の化学品分野、医薬品等の薬品分野、現像機等の写真分野、印刷機械等の印刷分野、塗装設備等の塗装分野、チューブを分析・理化学機分野、食品プラント機器分野、原子力プラント機器分野、鉄板加工設備等の鉄鋼分野、一般工業分野、電気分野、燃料電池分野、電子部品分野、現場施工型の成形などの分野で広く用いることができる。
【実施例】
【００８１】
つぎに本発明を実施例をあげて説明するが、本発明はかかる実施例のみに限定されるものではない。【００８２】
評価法
＜圧縮永久歪み＞
ＪＩＳ  Ｋ６３０１に準じてＯ−リング（ＡＳ−５６８Ａ−２１４）の２００℃、２５０℃、２７５℃および３００℃における、７２時間、１６６時間後の圧縮永久歪みを測定する。【００８３】
（標準加硫条件）
混練方法    ：ロール練り
プレス加硫  ：１８０℃で３０分
オーブン加硫：２９０℃で１８時間【００８４】
＜１００％モジュラス（Ｍ１００）＞
表１に示す硬化性組成物を標準加硫条件で１次プレス加硫および２次オーブン加硫して厚さ２ｍｍのシートとし、ＪＩＳ−Ｋ６２５１に準じて測定する。【００８５】
＜引張破断強度（Ｔｂ）および引張破断伸び（Ｅｂ）＞
表１に示す硬化性組成物を標準加硫条件で１次プレス加硫および２次オーブン加硫して厚さ２ｍｍのシートとし、ＪＩＳ−Ｋ６２５１に準じて測定する。【００８６】
＜加硫特性＞
１次プレス加硫時にＪＳＲ型キュラストメータＩＩ型を用いて１８０℃における加硫曲線を求め、最低粘度（ＭＬ）、加硫度（ＭＨ）、誘導時間（Ｔ１０）および最適加硫時間（Ｔ９０）を求め、スコーチの有無についても調べた。【００８７】
＜ショアＡ硬度＞
ＡＳＴＭ  Ｄ２２４０に準拠して、測定を行う。具体的には、高分子計器株式会社製アナログ硬さ計のＡ型を用いて測定を行う。【００８８】
製造例１
着火源をもたない内容積６リットルのステンレススチール製オートクレーブに、純水２．３リットルおよび乳化剤として
【化１４】
2007013397.tif 000015
２３ｇ、ｐＨ調整剤として炭酸アンモニウム０．２ｇを仕込み、系内を窒素ガスで充分に置換し脱気したのち、６００ｒｐｍで撹拌しながら、５０℃に昇温し、内圧が０．８ＭＰａになるようにテトラフルオロエチレン（ＴＦＥ）とパーフルオロ（メチルビニルエーテル）（ＰＭＶＥ）をＴＦＥ／ＰＭＶＥ＝２４／７６(モル比)で仕込んだ。ついで、ＣＦ2＝ＣＦＯＣＦ2ＣＦ（ＣＦ3）ＯＣＦ2ＣＦ2ＣＮ（ＣＮＶＥ）０．８ｇを窒素圧にて圧入した。過硫酸アンモニウム（ＡＰＳ）の１．２ｇ／ｍＬの濃度の水溶液１０ｍＬを窒素圧で圧入して反応を開始した。【００８９】
重合の進行により内圧が、０．７ＭＰａまで降下した時点でＴＦＥを１２ｇおよびＰＭＶＥ  １３ｇをそれぞれ自圧にて圧入した。以後、反応の進行にともない同様にＴＦＥ、ＰＭＶＥを圧入し、０．７〜０．９ＭＰａのあいだで、昇圧、降圧を繰り返すと共に、ＴＦＥとＰＭＶＥの追加量が８０ｇごとにＣＮＶＥ  １．５ｇを窒素圧で圧入した。【００９０】
ＴＦＥおよびＰＭＶＥの合計仕込み量が、６８０ｇになった時点で、オートクレーブを冷却し、未反応モノマーを放出して固形分濃度２２重量％の水性分散体３１１０ｇを得た。【００９１】
この水性分散体３１１０ｇを水３７３０ｇで希釈し、４．８重量％硝酸水溶液３４５０ｇ中に、撹拌しながらゆっくりと添加した。添加後３０分間撹拌した後、凝析物をろ別し、得られたポリマーを水洗したのち、真空乾燥させ、６８０ｇの含フッ素エラストマー（Ａ）を得た。【００９２】
19Ｆ−ＮＭＲ分析の結果、この重合体のモノマー単位組成は、ＴＦＥ／ＰＭＶＥ／ＣＮＶＥ＝５９．３／３９．９／０．８（モル％）であった。赤外分光分析により測定したところ、カルボキシル基の特性吸収が１７７４．９ｃｍ-1、１８０８．６ｃｍ-1付近に、ＯＨ基の特性吸収が、３５５７．５ｃｍ-1および３０９５．２ｃｍ-1付近に認められた。【００９３】
実施例１
製造例１で得られた末端にシアノ基含有含フッ素エラストマー（Ａ）と窒化ケイ素（Ｓｉ3Ｎ4、宇部興産（株）製、ＳＮ−Ａ００、粒径３０ｎｍ）とを重量比１００／０．２で混合し、オープンロールにて混練して、硬化性組成物を調製した。【００９４】
このエラストマー組成物を１８０℃、Ｔ９０相当時間でプレス架橋（一次架橋）し、ついで２９０℃、１８時間オーブン架橋（二次架橋）してＯリング（ＡＳ−５６８Ａ−２１４）を作製した。また組成物についてＪＳＲ型キュラストメータII型（日合商事（株）製）により、１８０℃で加硫曲線を求め、最低粘度（ＭＬ）、加硫度（ＭＨ）、誘導時間（Ｔ１０）および最適加硫時間（Ｔ９０）を求めた。さらに永久圧縮歪み（２００℃、２５０℃、３００℃、７２時間）、１００％モジュラス、引張破断強度および引張破断伸び、ショアＡ硬度を測定した。その結果を表１に示す。【００９５】
実施例２〜３
窒化ケイ素の添加量を、表１に示す割合に変えた以外は、実施例１と同様にしてＯリングを作製し、最低粘度（ＭＬ）、加硫度（ＭＨ）、誘導時間（Ｔ１０）および最適加硫時間（Ｔ９０）、永久圧縮歪み（２００℃、２５０℃、３００℃、７２時間）、１００％モジュラス、引張破断強度および引張破断伸び、ショアＡ硬度を測定した。その結果を表１に示す。【００９６】
実施例４
製造例１で得られた末端にシアノ基含有含フッ素エラストマー（Ａ）と窒化ケイ素（Ｓｉ3Ｎ4、宇部興産（株）製、ＳＮ−Ｅ１０の粉砕品、粒径３００ｎｍ以下）とを重量比１００／２０で混合し、オープンロールにて混練して、硬化性組成物を調製した。それ以外は、実施例１と同様にしてＯリングを作製し、最低粘度（ＭＬ）、加硫度（ＭＨ）、誘導時間（Ｔ１０）および最適加硫時間（Ｔ９０）、永久圧縮歪み（２５０℃、７２時間）、１００％モジュラス、引張破断強度および引張破断伸び、ショアＡ硬度を測定した。その結果を表１に示す。【００９７】
実施例５
製造例１で得られた末端にシアノ基含有含フッ素エラストマー（Ａ）と窒化アルミニウム（ＡｌＮ、トクヤマ（株）製、Ｈグレードの粉砕品）とを重量比１００／２０で混合し、オープンロールにて混練して、硬化性組成物を調製した。それ以外は、実施例１と同様にしてＯリングを作製し、最低粘度（ＭＬ）、加硫度（ＭＨ）、誘導時間（Ｔ１０）および最適加硫時間（Ｔ９０）、永久圧縮歪み（２５０℃、７２時間）、１００％モジュラス、引張破断強度および引張破断伸び、ショアＡ硬度を測定した。その結果を表１に示す。【００９８】
【表１】
2007013397.tif 000016
【００９９】
実施例６〜７
製造例１で得られた末端にシアノ基含有含フッ素エラストマー（Ａ）と架橋剤２，２−ビス［３−アミノ−４−(Ｎ−フェニルアミノ)フェニル］ヘキサフルオロプロパン（ＡＦＴＡ−ｐｈ）と窒化ケイ素（Ｓｉ3Ｎ4、宇部興産（株）製、ＳＮ−Ａ００、粒径３０ｎｍ）とを重量比１００／１．２／０．１で混合し、フィラーとしてポリイミド（ＵＩＰ−Ｓ  宇部興産（株）製）、またはシリカ（ＳｉＯ2  キャボット（株）製、Ｍ−７Ｄ）を配合したものをオープンロールにて混練して、硬化性組成物を調製した。【０１００】
このエラストマー組成物を１８０℃、Ｔ９０相当時間でプレス架橋（一次架橋）し、ついで２９０℃、１８時間オーブン架橋（二次架橋）してＯリング（ＡＳ−５６８Ａ−２１４）を作製した。また組成物についてＪＳＲ型キュラストメータII型（日合商事（株）製）により、１８０℃で加硫曲線を求め、最低粘度（ＭＬ）、加硫度（ＭＨ）、誘導時間（Ｔ１０）および最適加硫時間（Ｔ９０）を求めた。さらに永久圧縮歪み（２７５℃、３００℃、７２時間、１６８時間）、１００％モジュラス、引張破断強度および引張破断伸び、ショアＡ硬度を測定した。その結果を表２に示す。【０１０１】
実施例８
製造例１で得られた末端にシアノ基含有含フッ素エラストマー（Ａ）と架橋剤２，２−ビス［３−アミノ−４−(Ｎ−フェニルアミノ)フェニル］ヘキサフルオロプロパン（ＡＦＴＡ−ｐｈ）と窒化ケイ素（Ｓｉ3Ｎ4、宇部興産（株）製、ＳＮ−Ｅ１０、粒径３００ｎｍ以下）とを重量比１００／１．０／５で混合し、フィラーとしてカーボン（Ｃａｎｃａｒｂ製  Ｔｈｅｒｍａｘ  Ｎ９９０）を配合したものをオープンロールにて混練して、硬化性組成物を調製した。それ以外は、実施例６と同様にしてＯリングを作製し、最低粘度（ＭＬ）、加硫度（ＭＨ）、誘導時間（Ｔ１０）および最適加硫時間（Ｔ９０）、永久圧縮歪み（２７５℃、３００℃、７２時間、１６８時間）、１００％モジュラス、引張破断強度および引張破断伸び、ショアＡ硬度を測定した。その結果を表２に示す。【０１０２】
比較例１〜３
窒化ケイ素を添加しないこと以外は、実施例６、７、８と同様にしてＯリングを作製し、最低粘度（ＭＬ）、加硫度（ＭＨ）、誘導時間（Ｔ１０）および最適加硫時間（Ｔ９０）、永久圧縮歪み（２７５℃、３００℃、７２時間、１６８時間）、１００％モジュラス、引張破断強度および引張破断伸び、ショアＡ硬度を測定した。その結果を表２に示す。【０１０３】
【表２】
2007013397.tif 000017
【産業上の利用可能性】
【０１０４】
本発明の第１の硬化性組成物は、主鎖および／または側鎖にシアノ基を有する含フッ素エラストマーを、硬化剤を添加することなく硬化することができるため、成形品の着色が少なく、かつ圧縮永久歪みおよび耐熱性に優れる成形品を提供することができる。さらに、本発明の第２の硬化性組成物は、無機窒化物粒子が共硬化剤または硬化促進剤として作用するため、加硫時間を短くでき、かつ圧縮永久歪みに優れる成形品を提供することができる。また、本発明の硬化性組成物を一次加硫する工程、一次加硫後に二次加硫する工程からなる成形品の製造方法を提供することができる。
【国際調査報告】
2007013397.tif 000022
2007013397.tif 000023
2007013397.tif 000024
2007013397.tif 000025
2007013397.tif 000026
2007013397.tif 000027